СПОСОБ ПОЛУЧЕНИЯ ТИТАНСОДЕРЖАЩЕГО АЛЮМИНИЕВОГО СПЛАВА

1. Способ получения титансодержащего алюминиевого сплава, включающий подачу в расплав алюминия пористого, металлического, титансодержащего сырья и галогенидсодержащего соединения, отличающийся тем, что пористое, металлическое, титансодержащее сырье предварительно пропитывают расплавом галогенидсодержащего соединения, полученный легирующий реагент охлаждают и затем подают необходимое количество под уровень расплава алюминия.
2. Способ по п.1, отличающийся тем, что перед пропиткой пористое, металлическое, титансодержащее сырье прогревают до температуры 80-180°С.
3. Способ по п.1, отличающийся тем, что в качестве галогенидсодержащего соединения используют галогенид, индифферентного к алюминию и к титану элемента.
4. Способ по п.1, отличающийся тем, что в качестве галогенидсодержащего соединения используют смесь галогенидов, индифферентных к алюминию и к титану элементов.
5. Способ по п.1, отличающийся тем, что в качестве галогенидсодержащего соединения используют комплексный галогенид легирующего элемента.
6. Способ по п.1, отличающийся тем, что пропитку пористого, металлического, титансодержащего сырья галогенидсодержащим соединением ведут при температуре, равной 1,05-1,25 температуры плавления галогенидсодержащего соединения или смеси галогенидов.
7. Способ по п.1, отличающийся тем, что пропитку пористого, металлического, титансодержащего сырья галогенидсодержащим соединением ведут в течение 0,15-0,7 ч.
8. Способ по п.1, отличающийся тем, что охлаждение легирующего реагента после пропитки производят в газовой среде.
9. Способ по п.1, отличающийся тем, что производят взвешивание пористого, металлического, титансодержащего сырья перед пропиткой и полученного легирующего реагента после охлаждения.